(57)【要約】  本発明は、前側主面と後側主面とを有する透明基材を含み、前記主面の少なくとも１つが、１．５５以上の屈折率を有する少なくとも１つのＨＩ層と１．５５未満の屈折率を有する少なくとも１つのＬＩ層とを含む多層干渉積層（ＩＦ積層体）でコーティングされている眼用レンズであって、エレクトロクロミック積層体（ＥＣ積層体）が、前記多層干渉積層体の一部であるか、又は前記多層干渉積層体上に直接設けられる、ことで多層干渉コーティング（ＩＦコーティング）が形成されていることを特徴とする、眼用レンズに関する。【特許請求の範囲】
【請求項１】
前側主面と後側主面とを有する透明基材を含み、前記主面の少なくとも１つが、１．５５以上の屈折率を有する少なくとも１つのＨＩ層と１．５５未満の屈折率を有する少なくとも１つのＬＩ層とを含む多層干渉積層体（ＩＦ積層体）でコーティングされている眼用レンズであって、エレクトロクロミック積層体（ＥＣ積層体）が、
前記多層干渉積層体の一部であるか、又は
前記多層干渉積層体上に直接設けられる、
ことで多層干渉コーティング（ＩＦコーティング）が形成されていることを特徴とする、眼用レンズ。
【請求項２】
前記エレクトロクロミック積層体が、互いに連続して配置された少なくとも５個のセラミック層を含み、好ましくは前記少なくとも５個のセラミック層のそれぞれが酸化物であり、より好ましくは、前記エレクトロクロミック積層体が、第１及び第２の透明導電性電極層（ＴＣＯ層）と、前記第１と第２の透明導電性電極層の間に配置される以下の層：１つのエレクトロクロミック層（ＥＣ層）、１つのイオン貯留層（ＩＲ層）、及び１つの誘電体スペーサー層（ＤＳ層）；を含み、前記ＤＳ層がＥＣ層とＩＲ層との間に配置される、請求項１に記載の眼用レンズ。
【請求項３】
前記第１及び前記第２の透明導電性電極層（ＴＣＯ層）が、５〜５０ｎｍの範囲、好ましくは５〜３０ｎｍの範囲、典型的には５〜２５ｎｍの範囲の厚さを有する、請求項２に記載の眼用レンズ。
【請求項４】
前記エレクトロクロミック積層体が、前記基材から出発して：
−  第１のＴＣＯ層／ＥＣ層／ＤＳ層／ＩＲ層／第２のＴＣＯ層；又は
−  第１のＴＣＯ層／ＩＲ層／ＤＳ層／ＥＣ層／第２のＴＣＯ層；
の積層体を含む、請求項２又は３に記載の眼用レンズ。
【請求項５】
前記エレクトロクロミック積層体が、前記多層干渉積層体の前記少なくとも１つのＨＩ層と前記少なくとも１つのＬＩ層との間に配置される、請求項１〜４のいずれか１項に記載の眼用レンズ。
【請求項６】
少なくとも１つのＨＩ層、好ましくは２つのＨＩ層、及び少なくとも１つのＬＩ層、好ましくは２つのＬＩ層が、前記基材と前記エレクトロクロミック積層体との間に配置されており、前記ＨＩ層とＬＩ層が好ましくは交互である、請求項１〜５のいずれか１項に記載の眼用レンズ。
【請求項７】
前記エレクトロクロミック積層体が、前記基材と前記多層干渉積層体との間に配置される、請求項１〜４のいずれか１項に記載の眼用レンズ。
【請求項８】
前記多層干渉コーティングが、
−  非活性化状態で２．５％以下の可視領域における平均光反射率Ｒｖ、及び
−  活性化状態で２．５％超、好ましくは８％以上、より好ましくは１０％以上、特には１４％以上の可視領域における平均光反射率Ｒｖ、
を有し、前記平均光反射率が３５°未満の入射角で測定される、請求項１〜７のいずれか１項に記載の眼用レンズ。
【請求項９】
前記多層干渉コーティングが、
−  前記非活性化状態で７０％以上、好ましくは９０％以上、より好ましくは９５％以上の可視範囲における透過率ＴＶ、及び
−  前記活性化状態で６５％未満、より好ましくは５５％以下の可視範囲における透過率ＴＶ、
を有する、請求項８に記載の眼用レンズ。
【請求項１０】
前記多層干渉コーティングが、
−  前記非活性化状態で１２以下、好ましくは１０以下の彩度Ｃ＊（反射）、及び／又は
−  前記活性化状態で１５以上、好ましくは２０以上、より好ましくは３０以上の彩度Ｃ＊、
を有し、前記彩度Ｃ＊が、国際表色法ＣＩＥ  Ｌ＊ａ＊ｂ＊に従って１５°の入射角（θ）で測定される、
請求項８又は９に記載の眼用レンズ。
【請求項１１】
前記多層干渉コーティングが、活性化状態と非活性化状態で２．５％超、より好ましくは１０％以上、特には１４％以上の可視領域における平均光反射率Ｒｖを有し、前記平均光反射率が３５°未満の入射角で測定される、請求項１〜７のいずれか１項に記載の眼用レンズ。
【請求項１２】
前記多層干渉コーティングが、前記活性化状態と前記非活性化状態で２．５％未満の可視領域における平均光反射率Ｒｖを有し、前記平均光反射率が３５°未満の入射角で測定される、請求項１〜７のいずれか１項に記載の眼用レンズ。
【請求項１３】
前記多層干渉コーティングが、
−  活性化状態で７０％以下、好ましくは６０％以下、好ましくは５０％以下である４２０〜４５０ｎｍの範囲の平均透過率ＴｍＢ１、及び／又は
−  活性化状態で１０％超、好ましくは２５％超である４６５〜４９５ｎｍの範囲の平均透過率ＴｍＢ２、
を有する、請求項１〜７及び１２のいずれか１項に記載の眼用レンズ。
【請求項１４】
前記多層干渉コーティングが、３５°未満の入射角で、活性化状態及び／又は非活性化状態で１０％以上、好ましくは１５％以上、特には２０％以上の、７８０〜１４００ｎｍの波長範囲の近赤外線（ＮＩＲ）領域における平均反射率（以降ＲｍＮＩＲと呼ぶ）を有する、請求項１〜７のいずれか１項に記載の眼用レンズ。
【請求項１５】
前記多層干渉コーティングが、活性化状態で：
−  ５．０％以上の、「前面反射」と呼ばれる、前記前側主面の可視領域における平均光反射率Ｒｖ、及び
−  ２．５％未満の、「裏面反射」と呼ばれる、前記後側主面の可視領域における平均光反射率Ｒｖ、
を有し、前記平均光反射率が３５°未満の入射角で測定される、請求項１〜７のいずれか１項に記載の眼用レンズ。
【請求項１６】
前記エレクトロクロミック積層体を含む前記干渉コーティングの総厚さが１μｍ以下である、請求項１〜１５のいずれか１項に記載の眼用レンズ。
【発明の詳細な説明】
【技術分野】
【０００１】
本発明は、光学製品、特には多層透明干渉コーティングで、好ましくはエレクトロクロミック積層体（ＥＣ）を有する反射防止（ＡＲ）コーティングでコーティングされた透明基材を含む眼用レンズ、特に眼用レンズに関する。
【背景技術】
【０００２】
眼用レンズ又はレンズブランクなどのレンズ基材の少なくとも１つの主面を、完成したレンズに追加の又は改善された光学的若しくは機械的特性を付与するための複数のコーティングでコーティングすることは当該技術分野における一般的な慣行である。これらのコーティングは、一般的に機能性コーティングと呼ばれている。
【０００３】
例えば、典型的には有機ガラス材料製であるレンズ基材の少なくとも１つの主面を、レンズ基材の表面から出発して、耐衝撃性コーティング（耐衝撃性プライマー）、耐摩耗性及び／又は耐擦り傷性コーティング（ハードコート）、反射防止コーティング又はミラーコーティング、並びに任意選択的に、防汚トップコートで逐次的にコーティングするのが通常の慣行である。
【０００４】
反射防止コーティングは、通常は干渉薄層、一般的には高屈折率の誘電材料と低屈折率の誘電材料とに基づく交互の層を含む多層コーティングからなる。透明な基材上に設けられる場合、そのようなコーティングの機能は、その光の反射を低減し、結果としてその光の透過を増加させることである。そのため、そのようにコーティングされた基材は、その透過光／反射光比が増加し、それによりその後ろに配置されている物体の視認性を改善する。最大の反射防止効果を得ることが求められる場合、基材の両面（前面及び後面）にこのタイプのコーティングを設けることが好ましい。
【０００５】
したがって、従来の反射防止コーティングは、典型的には３８０〜７８０ｎｍのスペクトル範囲内で、可視領域のレンズ表面での反射を低減するように設計及び最適化されている。これらは、特に眼用レンズの場合、着用者及びその対話相手への不快な反射の生成を防ぐようにも設計されている。反射コーティングは反対の効果、すなわち光線の反射の増加を実現する。そのようなタイプのコーティングは、例えば、ソーラーレンズのミラー効果を得るために使用される。
【０００６】
一般的には、眼用レンズの前面及び／又は後面の可視領域における平均光反射率Ｒｖは２．５％以下である。
【０００７】
従来の反射防止コーティングは、レンズの前面に配置された場合に紫外光帯域（２８０〜３８０ｎｍ）で大きく反射するように設計できるが、レンズの裏面（後面）からのＵＶ反射から保護するために、レンズの裏面に配置された場合にはこれらの波長で反射を防止するように設計することができる。
【０００８】
近年、「健康」要件の高まりにより、特に眼用レンズの用途において、反射防止コーティングに近赤外線（ＮＩＲ）（７８０〜１４００ｎｍ）及び／又は青色光（４２０〜４５０ｎｍ）からの保護が追加で必要とされている。
【０００９】
実際、多くの研究から、高エネルギーの青色光が目、特に網膜に光毒性の影響を及ぼすことが示唆されている。青色光、特に波長が４５０ｎｍ未満の光毒性を有する青色光に過度にさらされると、破壊される可能性がある。光毒性を有する青色光は、加齢性黄斑変性症（ＡＭＤ）の重要な要因とみられている。光毒性を有する青色光に長時間さらされると、網膜が損傷を受ける可能性がある。眼精疲労、かすみ目、ドライアイ、及び頭痛を経験する主な理由の１つとして、青色発光デジタルデバイス（コンピューター、スマートフォン、タブレットなど）の長時間の使用（１日あたり３〜４時間超）が報告されている。
【００１０】
強いＮＩＲも網膜に有害な可能性がある。加えて、ＮＩＲはドライアイや白内障の潜在的な原因の１つである可能性があることが報告されている。
【００１１】
偏光コーティング、フォトクロミック、エレクトロクロミック、又は染色コーティングなどの他のコーティングをレンズ基材の片面又は両面に設けることもできる。
【００１２】
特に、特定の波長の可視光又は紫外光の遮断を含む特定の利点を得るために、エレクトロクロミックコーティングを光学製品に使用することができる。
【００１３】
そのような利点は、フォトクロミック材料を使用してある程度達成することができるものの、フォトクロミック材料は、エレクトロクロミック材料に対して一定の欠点を有している。例えば、エレクトロクロミック材料は必要に応じて活性化及び非活性化することができる一方で、フォトクロミック材料は周囲の照明の程度などの外部刺激に応答するのみである。
【００１４】
これまで、エレクトロクロミック光学製品、特にエレクトロクロミック眼鏡レンズは一定の欠点を有していた。これらとしては、見た目に美しい方法で可視スペクトル全体の光を遮断できないこと、又は消費者が期待する範囲のコントラスト又は遮断を得られないことが挙げられる。
【００１５】
加えて、エレクトロクロミック眼鏡は市場で未だ広く受け入れられていない。
【００１６】
したがって、これらの問題のいくつかを少なくとも部分的に解決できる新規な光学製品、特に眼用レンズを提供することが求められている。
【００１７】
また、エレクトロクロミック特性を維持し、且つ審美的効果（美的外観）を有しながらも、透過だけでなく反射も変えることができる新規な光学製品、特に眼用レンズを提供することも求められている。
【００１８】
また、新規の光学製品、特に近赤外領域での反射及び／又は有害な青色光領域での反射を要求に応じて提供することができる眼用レンズを提供することも求められている。
【００１９】
本明細書に記載の眼用レンズは、商業的に実行可能なエレクトロクロミック眼用レンズの開発が遅いことの原因となった上述した問題の１つ以上に対処するために提供される。
【発明の概要】
【発明が解決しようとする課題】
【００２０】
本発明の目的は、実際に、必要に応じて反射を変えることができる、すなわち多層干渉コーティングが非活性化状態から活性化状態に変化した際に、反射を反射防止状態からミラー状態に、又は第１のミラー状態から第２のミラー状態に変化させることができる、透明な光学製品、特に無機多層干渉コーティング、好ましくは反射防止コーティング（以降「ＡＲコーティング」と呼ぶ）を有する有機又は無機ガラス基材を含む眼用レンズ、好ましくはレンズ、より好ましくは眼鏡用の眼用レンズを提供することである。
【００２１】
「ミラー状態」とは、多層干渉コーティングが、２．５％より大きい、好ましくは１０％以上、より好ましくは２０％以上の平均光反射率「Ｒｖ」を有することを意味し、「反射防止状態」とは、多層反射防止コーティングが２．５％以下の平均光反射率を有することを意味する（１７°以下の入射角、より好ましくは１５°の入射角について）。
【００２２】
本出願では、Ｒｖで表される「平均光反射率」は、ＩＳＯ  １３６６６：１９９８規格で定義されているようなものであり、ＩＳＯ  ８９８０−４規格に従って測定される（１７°未満、典型的には１５°の入射角について）。つまり、これは３８０〜７８０ｎｍの可視スペクトル全体にわたる重み付けされたスペクトル反射平均である。
【００２３】
本発明の第２の目的は、近赤外（ＮＩＲ）領域（７８０〜１４００ｎｍ）及び／又は有害な青色光領域（４００〜４６０ｎｍ、好ましくは４１５〜４５５ｎｍ、より好ましくは４２０〜４５０ｎｍ）での反射を変えることができるＡＲコーティングを有する本発明による光学製品、特に眼用レンズを提供することである。
【００２４】
本発明の別の目的は、着用者の目を保護するために前記眼用レンズの後面での反射（以降で「裏面反射」という）を低減することができる、ＡＲコーティングなどの干渉コーティングを有する本発明による光学製品、特に眼用レンズを提供することである。
【課題を解決するための手段】
【００２５】
本発明者らは、これらの課題が、特にエレクトロクロミック（ＥＣ）積層体から形成された多層干渉コーティングを提供することによって解決できることを見出した。
【００２６】
実際、多層干渉積層体の一部であるか、多層干渉コーティングを形成するように多層干渉積層体上に直接設けられたエレクトロクロミック積層体は、このように形成された多層干渉コーティングの干渉効果に寄与する。すなわちエレクトロクロミック効果と多層干渉コーティングの干渉効果の両方にエレクトロクロミック積層体の一部の層が寄与する。ＥＣ積層体が活性化状態になると、前記ＥＣ積層体のエレクトロクロミック層（ＷＯ３層など）の屈折率と吸光係数「ｋ」が変化し、これにより、多層干渉コーティングの干渉条件も変化し、結果としてその光学特性も変化する。
【００２７】
したがって、本発明は、前側主面と後側主面とを有する透明基材を含み、前記主面の少なくとも１つが、１．５５以上の屈折率を有する少なくとも１つのＨＩ層と１．５５未満の屈折率を有する少なくとも１つのＬＩ層とを含む多層干渉積層体でコーティングされている光学製品、特には眼用レンズであって、エレクトロクロミック（ＥＣ）積層体が、
−  前記多層干渉積層体の一部であるか、又は
−  前記多層干渉積層体上に直接設けられる、
ことで多層干渉コーティングが形成されていることを特徴とし、
前記エレクトロクロミック積層体が、電位が印加されたときの活性化状態から、逆電位が印加されたときの非活性化状態に可逆的に切り替わることができる、光学製品、特には眼用レンズに関する。
【００２８】
通常、多層干渉コーティングの総厚さは１μｍ以下である。
【００２９】
特に、ＥＣ積層体はエレクトロクロミック層を含み、前記エレクトロクロミック層の屈折率は、活性化状態と非活性化状態で異なる。
【００３０】
エレクトロクロミズムは周知の物理現象であり、これは電圧が印加されると可逆的に色が変化する特定の分類の化合物で観察される。エレクトロクロミック材料は、酸化と還元によって光学特性が可逆的に変化する。実際には、エレクトロクロミック材料の光学特性はその酸化状態と関連しており、そのため、電子数の減少又は増加による酸化還元プロセスによって操作することができる。一般的には、エレクトロクロミック材料は、電場が印加されていないときには無色であり、電場が印加されると着色される。エレクトロクロミックの色の変化に必要な電場は、通常非常に低い。電流の流れが停止された場合であっても色は残り（いわゆる「メモリー効果」）、逆の電位が印加されると色の変化は可逆的である。
【００３１】
したがって、エレクトロクロミック積層体を含む本発明による多層干渉コーティング、好ましくは反射防止コーティングは、その特徴のため、その光学特性及び／又は反射色（審美的効果）が活性化状態と非活性化状態間で、並びに着用者の必要に応じて変化し得る眼用レンズを提供することができる。
【００３２】
本発明の他の目的、特徴、及び利点は、以下の詳細な説明から明らかになるであろう。しかしながら、この詳細な説明から本発明の趣旨及び範囲内の様々な変更及び修正が当業者に明らかになるため、詳細な説明及び具体的な例は、本発明の特定の実施形態を示しているものの、例示としてのみ示されているに過ぎないことを理解すべきである。
【発明を実施するための形態】
【００３３】
１．定義
本明細書において、電位が印加されたときに光学特性の可逆的且つ持続的な変化を維持する能力を材料が有する場合、その材料は「エレクトロクロミック」である（Ｃｈａｔｔｅｎ  ａｎｄ  ａｌ．２００５）。これは、電解質又はイオン伝導体と接触している材料へのイオン及び電子の挿入及び／又は抽出の組み合わせに依存する可逆的な色の変化も示す（Ｈｊｅｌｍ  ａｎｄ  ａｌ．１９９６）。
【００３４】
用語「含む（ｃｏｍｐｒｉｓｅ）」（並びに「含む（ｃｏｍｐｒｉｓｅｓ）」及び「含む（ｃｏｍｐｒｉｓｉｎｇ）」などのその文法的変形形態）、「有する（ｈａｖｅ）」（並びに「有する（ｈａｓ）」及び「有する（ｈａｖｉｎｇ）」などのその文法的変形形態）、「含む（ｃｏｎｔａｉｎ）」（並びに「含む（ｃｏｎｔａｉｎｓ）」及び「含む（ｃｏｎｔａｉｎｉｎｇ）」などのその文法的変形形態）、並びに「含む（ｉｎｃｌｕｄｅ）」（並びに「含む（ｉｎｃｌｕｄｅｓ）」及び「含む（ｉｎｃｌｕｄｉｎｇ）」などのその文法的変形形態）は、オープンエンドの連結動詞である。これらは、述べられる特徴、整数、工程、若しくは構成要素、又はこれらの群の存在を規定するために使用されるが、１つ以上のその他の特徴、整数、工程、若しくは構成要素、又はこれらの群の存在又は追加を排除するものではない。結果として、１つ以上の工程又は要素を「含む（ｃｏｍｐｒｉｓｅｓ）」、「有する」、「含む（ｃｏｎｔａｉｎｓ）」、又は「含む（ｉｎｃｌｕｄｅｓ）」方法又は方法内の工程は、それらの１つ以上の工程又は要素を有するが、それらの１つ以上の工程又は要素のみを有することに限定されない。
【００３５】
別段の指示がない限り、本明細書で使用される成分の量や反応条件などを指す全ての数字又は表現は、全ての場合において用語「約」によって修飾されているものとして理解される。
【００３６】
また、別段の指示がない限り、本発明による「Ｘ〜Ｙ」又は「ＸとＹとの間」の値の間隔の表示は、Ｘ及びＹの値を含むことを意味する。
【００３７】
本出願において、光学製品又は眼用レンズがその表面上に１つ以上のコーティングを含む場合、「製品上に層又はコーティングを設ける」という表現は、層又はコーティングが、製品の外側コーティングの外部（露出）表面上に設けられること、すなわち基材から最も離れたコーティングを意味することが意図されている。
【００３８】
基材「上にある」又は基材「の上方に設けられている」とされるコーティングは、（ｉ）基材の上に配置されているコーティングとして、（ｉｉ）基材と必ずしも接触していない、すなわち基材と当該コーティングとの間に１つ以上の中間コーティングが配置されていてもよいコーティングとして、及び（ｉｉｉ）必ずしも基材を完全に覆っていないコーティングとして、定義される。
【００３９】
好ましい実施形態では、基材上のコーティング又は基材の上方に設けられたコーティングは、この基材と直接接触している。
【００４０】
「層２の下／下方の層１」とは、層２が層１よりも基材から離れていることであると理解される。
【００４１】
「層２の上／上方にある層１」とは、層２が層１よりも基材に近いことであると理解される。
【００４２】
多層干渉コーティングという用語は、以降で「ＩＦコーティング」と呼ばれる。「ＩＦコーティング」と「多層干渉積層体」（以降「ＩＦ積層体」）は同じ意味ではない。実際には、本明細書では、本発明によるＩＦコーティングは、エレクトロクロミック積層体（ＥＣ積層体）と、多層反射防止（ＡＲ）積層体（以降で「ＡＲ積層体」と呼ぶ）などのＩＦ積層体とから形成される。
【００４３】
多層反射防止コーティングという用語は、以降で「ＡＲコーティング」と呼ばれ；「ＡＲコーティング」と「ＡＲ積層体」は同じ意味ではない。
【００４４】
ＩＦ又はＡＲコーティングの最外層とは、基材から最も遠いＩＦ又はＡＲコーティングの層を意味する。
【００４５】
ＩＦ又はＡＲコーティングの最内層とは、基材に最も近いＩＦ又はＡＲコーティングの層を意味する。
【００４６】
ＩＦ又はＡＲコーティングの内層とは、前記ＡＲコーティングの最外層を除いた反射防止コーティングの全ての層を意味する。
【００４７】
別段の規定がない限り、本出願で言及される屈折率は、５５０ｎｍの波長で２５℃で表される。
【００４８】
本発明による多層反射防止コーティングは、裸の基材、すなわちコーティングされていない基材の主面の少なくとも１つの上に形成されていてもよく、或いは耐摩耗性コーティングなどの１つ以上の機能性コーティングで既にコーティングされている基材の主面の少なくとも１つの上に形成されていてもよい。
【００４９】
本明細書において、基材の後面（又は内側面又は凹面又はＣＣ面）とは、製品を使用する際に着用者の目から最も近くなる面を意味することが意図されている。これは一般的には凹面である。逆に、基材の前面（又は凸面又はＣＸ面）は、製品を使用する際に着用者の目から最も遠くなる面である。これは一般的に凸面である。
【００５０】
また、本明細書において、「可視光範囲（３８０〜７８０ｎｍ）で透明な基材」は、少なくとも１つの入射角において、最大０．２％の光吸収を有する基材を意味する。実際、０．２％を超えると基材は不透明であるとみなされる。
【００５１】
一実施形態では、本発明による眼用レンズは、４３％超、好ましくは８０％超、より好ましくは９０％以上、更には９５％以上のＴｖ（以降で定義する）を有する。
【００５２】
更に、本発明によれば、「入射角（記号θ）」は、眼用レンズ表面に入射する光線と、入射地点の表面に対する垂線とにより形成される角度である。光線は、例えば国際表色法ＣＩＥ  Ｌ＊ａ＊ｂ＊で定義されている標準光源Ｄ６５などの照明光源である。一般に、入射角は０°（垂直入射）から９０°（かすめ入射）まで変化する。入射角の通常の範囲は０°〜７５°である。
【００５３】
国際表色系ＣＩＥ  Ｌ＊ａ＊ｂ＊（１９７６）における本発明の光学製品／眼用レンズの表色係数は、標準光源Ｄ６５及び観察者を考慮して（角度１０°）、３８０〜７８０ｎｍで計算される。観察者は、国際表色系ＣＩＥ  Ｌ＊ａ＊ｂ＊で定義される「標準観察者」である。色相角（「ｈ°」）に関しては制限なく反射防止コーティングを作製することが可能である。
【００５４】
系の「視感透過率」とも呼ばれるＴｖ係数は、規格ＩＳＯ  １３６６６：１９９８で定義されているようなものであり、各波長範囲における目の感度に応じて重み付けされた３８０〜７８０ｎｍの波長範囲の平均に関し、Ｄ６５照明条件（昼光）で測定される。
【００５５】
本明細書では、別段の規定がない限り、透過率（ｔｒａｎｓｍｉｔｔａｎｃｅ）／透過率（ｔｒａｎｓｍｉｓｓｉｏｎ）は、０°〜１５°の範囲の入射角、好ましくは０°の入射角で、０．７〜２ｍｍの範囲の厚さ、好ましくは０．８〜１．５ｍｍの範囲の厚さの光学製品／眼用レンズの中心で測定される。本明細書において、透過光とは、光学製品／眼用レンズの前側主面に到達してレンズを通過した光を指す。
【００５６】
本明細書において、Ｒｖと記される「視感反射率」は、ＩＳＯ  １３６６６：１９９８規格で定義されているようなものであり、ＩＳＯ  ８９８０−４に従って測定される。つまり、これは３８０〜７８０ｎｍの可視スペクトル全体にわたる重み付けされたスペクトル反射平均である。Ｒｖは、通常１７°未満、典型的には１５°の入射角で測定されるものの、任意の入射角について評価することができる。
【００５７】
本出願では、別段の記載がない限り、Ｒｖ係数は１５°の入射角で測定されたものである。
【００５８】
本出願では、吸光係数「ｋ」は、ランベルト・ベールの法則による吸光係数αと相関する。すなわち、α＝４πｋ／λであり、λは光の波長である。
【００５９】
本発明は、眼用の要素及びデバイス、ディスプレイ用の要素及びデバイス、窓、又は鏡などの、あらゆる種類の光学デバイス及び要素に使用することができる。眼用の要素の非限定的な例としては、セグメント化されていてもセグメント化されていなくてもよい単焦点又は多焦点のレンズなどの矯正及び非矯正レンズ、及び視力を矯正、保護、又は強化するために使用される他の要素、拡大鏡、並びに保護レンズ若しくはバイザー（眼鏡、双眼鏡、ゴーグル、及びヘルメットにおいてみられるようなもの）が挙げられる。ディスプレイ用の要素及びデバイスの非限定的な例としては、画面及びモニターが挙げられる。窓の非限定的な例としては、自動車及び航空機の透明シート、フィルター、シャッター、及び光スイッチが挙げられる。
【００６０】
本明細書における光学製品は、レンズ又はレンズブランクなどの透明な光学製品であり、より好ましくは、眼用レンズ又はレンズブランクである。光学製品／眼用レンズは、本発明の方法を使用して、その凸状の主面（前面）、凹状の主面（裏面）、又は両面にコーティングすることができる。
【００６１】
２．眼用レンズ
前述したように、本発明による光学製品、特に眼用レンズは、前側主面と後側主面とを有する上で定義したようなものなどの透明基材を含み、前記主面の少なくとも１つが、１．５５以上の屈折率を有する少なくとも１つのＨＩ層と１．５５未満の屈折率を有する少なくとも１つのＬＩ層とを含む多層干渉積層体（ＩＦ積層体）、好ましくは反射防止積層体（ＡＲ積層体）でコーティングされており、エレクトロクロミック積層体（ＥＣ積層体）が、
−  前記多層干渉積層体の一部であるか、又は
−  前記多層干渉積層体上に直接設けられる、
ことで多層干渉コーティング（ＩＦコーティング）、好ましくは多層反射防止コーティング（ＡＲコーティング）が形成されていることを特徴とし、
前記エレクトロクロミック積層体は、電位が印加されたときの活性化状態から、逆電位が印加されたときの非活性化状態に可逆的に切り替わることができる。
【００６２】
通常、多層干渉コーティングの総厚さは１μｍ以下である。
【００６３】
特に、ＥＣ積層体は、複数のエレクトロクロミック材料層を含み、その結果、本発明によるＩＦコーティング、好ましくはＡＲコーティングは、ＥＣ積層体とＡＲ積層体とから形成される。上述したように、ＥＣ積層体は、形成されたＩＦコーティングの干渉効果に寄与する。つまり、ＥＣ積層体の層の一部は、ＩＦ積層体の異なる層（すなわち少なくともＨＩ層とＬＩ層）と共に寄与して干渉効果を与える。
【００６４】
本発明の第１の実施形態によれば、ＥＣ積層体は、ＩＦコーティングを形成するためのＩＦ積層体の一部である。したがって、この実施形態では、ＥＣ積層体の異なる層は、ＩＦ積層体の異なる層の中に含まれる。好ましくは、ＥＣ積層体の全ての異なる層は、ＩＦ積層体の２つの異なる層（ＨＩ層及びＬＩ層など）の間に配置される。特に、この実施形態では、ＥＣ積層体の異なる層は、特に直接接触して上下に配置され、ＩＦ積層体の異なる層はＥＣ積層体を取り囲む。
【００６５】
本発明の第２の実施形態によれば、ＥＣ積層体は、ＩＦコーティングを形成するために、ＩＦ積層体上に直接設けられる。したがって、この実施形態によれば、ＥＣ積層体はＩＦ積層体に重ね合わされる。すなわち、ＥＣ積層体の異なる層が、ＩＦ積層体の異なる層に重ね合わされる。この実施形態によれば、ＥＣ積層体の異なる層も上下に、特には直接接触して配置され、ＩＦ積層体の異なる層も上下に、特には直接接触して配置される。
【００６６】
通常、エレクトロクロミック積層体は、互いに連続して配置された５つのセラミック層である少なくとも５個のエレクトロクロミック材料層を含み、好ましくは少なくとも５個のセラミック層のそれぞれが酸化物である。
【００６７】
特に、エレクトロクロミック積層体は、第１及び第２の透明導電性電極層（以降「ＴＣＯ層」と呼ぶ）と、前記第１と第２の透明導電性電極層の間に配置される以下の層：１つのエレクトロクロミック層（以降「ＥＣ層」と呼ぶ）、１つのイオン貯留層（以降「ＩＲ層」と呼ぶ）、及び１つの誘電体スペーサー層（以降「ＤＳ層」と呼ぶ）とを含み、前記ＤＳ層は、ＥＣ層とＩＲ層との間に配置される。
【００６８】
通常、第１及び第２の透明導電性電極層（ＴＣＯ層）は、５〜５０ｎｍの範囲、好ましくは５〜３０ｎｍの範囲、典型的には５〜２５ｎｍの範囲の厚さを有する。
【００６９】
本発明によれば、５〜５０ｎｍの範囲の厚さには、以下の値及びそれらの間の任意の間隔が含まれる：５；６；７；８；９；１０；１１；１２；１３；１４；１５；１６；１７；１８；１９；２０；２１；２２；２３；２４；２５；２６；２７；２８；２９；３０；３１；３２；３３；３４；３５；３６；３７；３８；３９；４０；４１；４２；４３；４４；４５；４６；４７；４８；４９；５０。
【００７０】
通常、エレクトロクロミック積層体は以下の積層体を含む：
−  第１のＴＣＯ層／ＥＣ層／ＤＳ層／ＩＲ層／第２のＴＣＯ層；又は
−  第１のＴＣＯ層／ＩＲ層／ＤＳ層／ＥＣ層／第２のＴＣＯ層。
【００７１】
例えば、第１のＴＣＯ層及び第２のＴＣＯ層は、Ｉｎ２Ｏ３：Ｓｎ又はインジウムスズ酸化物（ＩＴＯ）、ＳｎＯ２、Ａｕ、Ａｇ、Ｃｕなどの半導体酸化物から選択される１種以上の金属酸化物を含み、好ましくはこれはＩＴＯ層である。
【００７２】
通常、ＩＴＯ（スズドープ酸化インジウム）層は、１０％の酸化インジウムから構成される。
【００７３】
ＥＣ層は、ＷＯ３、ＴｉＯ２、Ｎｂ２Ｏ５、ＭｏＯ３、Ｔａ２Ｏ５、Ｖ２Ｏ５、ＴｉＯ２などの１種以上のカソードＥＣ材料を含んでいてもよく、好ましくはこれはＷＯ３層であり、或いはＮｉＯ、ＩｒＯ２、Ｃｒ２Ｏ５、ＭｎＯ２、ＦｅＯ２、ＣｏＯ２、Ｖ２Ｏ５などの１種以上のアノード材料を含んでいてもよく、好ましくはこれはＮｉＯ層である。通常、ＥＣ層は、ＷＯ３などのカソードＥＣ材料を含んでいてもよい。
【００７４】
通常、ＥＣ層は、１０〜２００ｎｍの範囲の厚さ、好ましくは２０〜１９０ｎｍの範囲の厚さを有する。
【００７５】
ＤＳ層は、Ｔａ２Ｏ５、ＳｉＯ２、Ａｌ２Ｏ３、ＴｉＯ２、ＺｒＯ２、Ｎｂ２Ｏ５、Ｃｒ２Ｏ３、Ｓｂ２Ｏ５、ＬｉＮｂＯ３、ＬｉＢＯ２、ＬｉＴａＯ３から選択される１種以上の酸化物系材料を含んでいてもよく、これは好ましくはＴａ２Ｏ５又はＳｉＯ２である。
【００７６】
通常、ＤＳ層は、１０〜２００ｎｍの範囲、好ましくは２０〜１９０ｎｍの範囲の厚さを有する。
【００７７】
本発明に従い適切であると考えられるＩＲ層は、ＺｒＯ２、ＮｉＯ、ＩｒＯ２、Ｃｒ２Ｏ５、ＭｎＯ２、ＦｅＯ２、ＣｏＯ２、Ｖ２Ｏ５などの１種以上のアノード材料を含み、好ましくはこれはＮｉＯ層である。
【００７８】
通常、ＩＲ層は、１０〜２００ｎｍの範囲、好ましくは２０〜１９０ｎｍの範囲の厚さを有する。
【００７９】
本発明の第１の実施形態によれば、前記エレクトロクロミック積層体は、好ましくは、ＩＦ積層体、好ましくはＡＲ積層体のＨＩ層又はＬＩ層と（別の）ＬＩ層との間に配置される。
【００８０】
本発明のこの実施形態によれば、２つのＨＩ層などの少なくとも１つのＨＩ層、及び２つのＬＩ層などの少なくとも１つのＬＩ層が、前記基材と前記エレクトロクロミック積層体との間に配置され、ＨＩ層とＬＩ層は好ましくは交互である。通常、少なくとも１つのＨＩ層と１つのＬＩ層は、前記基材と前記エレクトロクロミック積層体との間に配置される。特に、このように形成されたＩＦコーティングの最外層は、好ましくはエレクトロクロミック積層体上に配置されるＬＩ層である。特に、ＡＲ積層体は、前記基材と前記エレクトロクロミック積層体との間に配置された１つのＨＩ層及び１つのＬＩ層と、ＥＣ積層体（最外層）の上に配置された別のＬＩ層とを含む。
【００８１】
本発明のこの第１の実施形態によれば、ＥＣ積層体の層は、好ましくは干渉コーティングのＨＩ層及びＬＩ層であり、これらは干渉コーティングの光学特性に寄与する干渉層である。これらの厚さ及び材料は、ＥＣ積層体のＥＣ特性を維持しながらも、干渉積層体の他の層と組み合わせて干渉コーティングの望ましい光学特性が得られるように選択される。
【００８２】
本発明の第２の実施形態によれば、エレクトロクロミック積層体は、前記基材と前記ＩＦ積層体との間に配置され、好ましくは、前記ＥＣ積層体は、片面が基材上に配置され、他方の面がＩＦ積層体と直接接触することで、ＥＣ積層体＋ＩＦ積層体の重ね合わせが形成される。本発明の特徴によれば、前記ＥＣ積層体は基材と直接接触することができ、本発明の別の特徴によれば、ＥＣ積層体は以下で説明するような１つ以上の機能性コーティングでコーティングされ得ることから、ＥＣ積層体は基材と直接接触しない。
【００８３】
本発明のこの実施形態によれば、２つのＨＩ層などの少なくとも１つのＨＩ層、及び２つのＬＩ層などの少なくとも１つのＬＩ層が、前記エレクトロクロミック積層体の上に配置され、ＨＩ層とＬＩ層は好ましくは交互である。通常、少なくとも１つのＨＩ層及び２つのＬＩ層が、好ましくは交互に、前記エレクトロクロミック積層体の上に配置され、典型的には、前記２つのＬＩ層のうちの１つが最外層である。
【００８４】
通常、これらの２つの実施形態では、前記ＩＦコーティングの外層、好ましくは基材から最も遠いＡＲコーティングは、ＬＩ層である。
【００８５】
特に、ＩＦ積層体のＬＩ層、好ましくは基材から最も遠いＡＲ積層体は、５５〜１４０ｎｍ、好ましくは６０〜１１０ｎｍの範囲の物理的厚さを有する。
【００８６】
したがって、通常、本発明のＩＦ積層体、好ましくはＡＲ積層体は、高屈折率（ＨＩ）の少なくとも１つの層と、低屈折率（ＬＩ）の少なくとも１つの層、好ましくは２つのＬＩ層とを含む。より好ましくは、反射防止コーティングの層の合計数が２以上、好ましくは３以上、好ましくは７以下、より好ましくは６以下、更に好ましくは５以下、最も好ましくは３層であるため、ここでは単純な積層体が含まれる。
【００８７】
本明細書において、ＩＦコーティング、好ましくはＡＲコーティングの層は、１ｎｍ以上の厚さを有するものとして定義される。したがって、干渉コーティングの層の数を数える際には、１ｎｍ未満の厚さを有する層は考慮されない。反射防止コーティングの層の数を数える際には、副層も考慮されない。
【００８８】
別段の規定がない限り、本出願で開示される全ての厚さは、物理的な厚さに関する。
【００８９】
したがって、通常、本発明によるＩＦコーティング、好ましくはＡＲコーティング（ＩＦ積層体（好ましくはＡＲ積層体）とＥＣ積層体の両方を含む）は、６以上、好ましくは７以上、好ましくは８以上の層の合計数を含む。本発明によるＩＦコーティング、好ましくはＡＲコーティングは、１５以下、好ましくは１３以下、好ましくは１２以下、更に好ましくは１１以下、最も好ましくは１０の層の合計数を含み得る。
【００９０】
特に、干渉コーティングのＨＩ層及びＬＩ層は、本発明の一実施形態によれば、可能ではあるものの、積層体内で互いに交互である必要はない。したがって、２つのＨＩ層（又はそれ以上）は互いの上に設けられてもよく、並びに２つのＬＩ層（又はそれ以上）が互いの上に設けられてもよい。
【００９１】
通常、干渉コーティング、好ましくはＡＲコーティング中の全てのＨＩ層の物理的厚さの合計は、１５ｎｍ〜２６０ｎｍの範囲であり、好ましくは２０ｎｍ〜２４０ｎｍの範囲である。
【００９２】
本出願において、干渉コーティング、好ましくは反射防止コーティングの層は、その屈折率が１．５５以上、好ましくは１．６以上、更に好ましくは１．９５などの１．９０以上、更に好ましくは２．１４などの２．００以上である場合に、高屈折率（ＨＩ）の層であるとされる。
【００９３】
干渉コーティング、好ましくは反射防止コーティングの層は、その屈折率が１．５５未満、好ましくは１．５０以下、より好ましくは１．４８以下である場合に、低屈折率層（ＬＩ）であるとされる。前記ＬＩ層は、好ましくは、１．３６より大きい屈折率を有する。
【００９４】
別段の規定がない限り、本出願で言及される屈折率は、５５０ｎｍの波長で２５℃で表される。
【００９５】
ＨＩ層は、当該技術分野で周知の従来の高屈折率層である。これは、通常、限定するものではないが、ジルコニア（ＺｒＯ２）、アルミナ（Ａｌ２Ｏ３）、五酸化タンタル（Ｔａ２Ｏ５）、酸化プラセオジム（Ｐｒ２Ｏ３）、チタン酸プラセオジム（ＰｒＴｉＯ３）、酸化ランタン（Ｌａ２Ｏ３）、酸化イットリウム（Ｙ２Ｏ３）、酸化ニオブ（Ｎｂ２Ｏ５）、二酸化チタン（ＴｉＯ２）、及びこれらの混合物などの１種以上の金属酸化物を含む。好ましい材料としては、ジルコニア（ＺｒＯ２）、五酸化タンタル（Ｔａ２Ｏ５）が挙げられる。任意選択的には、ＨＩ層は、上に示されるように、１．６以上の屈折率を有するという条件で、低屈折率のシリカ又は他の材料を更に含んでいてもよい。本発明の特徴によれば、ＨＩ層は二酸化チタン（ＴｉＯ２）を含まない。
【００９６】
ＬＩ層も周知であり、限定するものではないが、ＭｇＦ２、ＳｉＯ２、シリカとアルミナの混合物、特にアルミナでドープされたシリカ（アルミナは反射防止コーティングの耐熱性の増加に寄与する）、又はこれらの混合物が含まれ得る。ＬＩ層は、好ましくは、層の総重量に対して、少なくとも８０重量％のシリカ、より好ましくは少なくとも９０重量％のシリカを含む層であり、更に好ましくは、シリカ層（ＳｉＯ２）からなる。任意選択的には、得られる層の屈折率が１．６未満であるという条件で、ＬＩ層は、高屈折率又は非常に高い屈折率を有する材料を更に含んでいてもよい。
【００９７】
ＳｉＯ２とＡｌ２Ｏ３との混合物を含むＬＩ層が使用される場合、これは好ましくはそのような層の中のＳｉＯ２＋Ａｌ２Ｏ３の合計重量に対して１〜１０重量％、より好ましくは１〜８重量％、更に好ましくは１〜５重量％のＡｌ２Ｏ３を含む。
【００９８】
例えば、４重量％以下のＡｌ２Ｏ３でドープされたＳｉＯ２、又は８％のＡｌ２Ｏ３でドープされたＳｉＯ２を使用することができる。Ｕｍｉｃｏｒｅ  Ｍａｔｅｒｉａｌｓ  ＡＧ社が販売しているＬＩＭＡ（登録商標）（５５０ｎｍで屈折率ｎ＝１．４８〜１．５０）又はＭｅｒｃｋ  ＫＧａＡ社が販売しているＬ５（登録商標）（５００ｎｍで屈折率ｎ＝１．４８）などの、市販のＳｉＯ２／Ａｌ２Ｏ３混合物を使用することができる。
【００９９】
ＩＦコーティングの総厚さは、１０００ｎｍ以下、好ましくは８００ｎｍ以下、より好ましくは６００ｎｍ以下であり、典型的には５５０ｎｍ以下、更に好ましくは５３５ｎｍ以下である。ＩＦコーティングの総厚さは、通常１００ｎｍ以上、好ましくは１５０ｎｍ以上である。
【０１００】
本発明によれば、１０００ｎｍ以下の総厚さは、以下の値及びそれらの間の任意の間隔を含む：１０００；９５０；９００；８５０；８００；７５０；７００；６５０；６００；５５０；５００；５４０；５３０；など。
【０１０１】
本発明のいくつかの実施形態によれば、ＡＲコーティングなどのＩＦコーティングは、基材から離れる方向に、互いに直接接触している以下の層を含んでいてもよい：
（１）ＩＦ積層体のＨＩ層；
（２）ＩＦ積層体のＬＩ層；
（３）上で定義されたＥＣ積層体（すなわち第１のＴＣＯ層／ＥＣ層／ＤＳ層／ＩＲ層／第２のＴＣＯ層からなる；又は第１のＴＣＯ層／ＩＲ層／ＤＳ層／ＥＣ層／第２のＴＣＯ層からなる）；
（４）ＩＦ積層体のＬＩ層。
【０１０２】
特に、この実施形態によれば、ＩＦコーティングは、基材から離れる方向に：
（１）１５〜２００ｎｍの範囲の物理的厚さを有するＨＩ層；
（２）８〜２００ｎｍの範囲の物理的厚さを有するＬＩ層；
（３）上で定義されたＥＣ積層体；
（４）６０〜１４０ｎｍの範囲の物理的厚さを有するＬＩ層；
を含んでいてもよい。
【０１０３】
本発明の別の実施形態によれば、ＩＦコーティングは、基材から離れる方向に、互いに直接接触している以下の層を含んでいてもよい：
（１）上で定義されたＥＣ積層体；
（２）ＩＦ積層体のＬＩ層；
（３）ＩＦ積層体のＨＩ層及び；
（４）ＩＦ積層体のＬＩ層。
【０１０４】
例えば、この実施形態によれば、ＩＦコーティングは、基材から離れる方向に：
（１）上で定義されたＥＣ積層体；
（２）８〜２００ｎｍの範囲の物理的厚さを有するＬＩ層；
（３）１５〜２００ｎｍの範囲の物理的厚さを有するＨＩ層；
（４）６０〜１４０ｎｍの範囲の物理的厚さを有するＬＩ層；
を含んでいてもよい。
【０１０５】
本発明によれば、「８〜２００ｎｍの範囲」の物理的厚さには、以下の値及びそれらの間の任意の間隔が含まれる：８；９；１０；１１；１２；；１３；１４；１５；１６；１７；１８；１９；２０；２５；３０；３５；４０；４５；５０；５５；６０；６５；７０；７５；８０；８５；９０；９５；１００；１０５；１１０；１２０；１３０；１４０；１５０；１６０；１７０；１８０；１９０；２００。同様に本発明によれば、「５〜２００ｎｍの範囲」の物理的厚さには、以下の値及びそれらの間の任意の間隔が含まれる：１５；１６；１７；１８；１９；２０；２５；３０；３５；４０；４５；５０；５５；６０；６５；７０；７５；８０；８５；９０；９５；１００；１０５；１１０；１２０；１３０；１４０；１５０；１６０；１７０；１８０；１９０；２００。また、「６０〜１４０ｎｍの範囲」の物理的厚さには、以下の値及びそれらの間の任意の間隔が含まれる：６０；６５；７０；７５；８０；８５；９０；９５；１００；１０５；１１０；１２０；１３０；１４０。
【０１０６】
前述したように、本発明によるＥＣ積層体はエレクトロクロミック特性を示す。これは、電位を印加すると可逆的に色を変化させるか、又は印加される電位の大きさを変化させると可逆的に色を変化させることを意味する。
【０１０７】
通常、印加電位は｜０（０を含まず）〜２Ｖ｜の範囲である。例えば、２Ｖの電位により、ＥＣ積層体を概して透明な非活性化状態（初期）から着色した活性化状態に完全に切り替えることができる。
【０１０８】
いくつかの実施形態では、エレクトロクロミック積層体は、例えば電位の半分を印加することによって、少なくとも部分的に活性化することができる。
【０１０９】
通常、本発明のＡＲコーティングなどのＩＦコーティングの様々な層に適した材料及び厚さを選択することによって（すなわちＥＣ積層体及びＩＦ積層体から形成）、Ｒｖ、Ｒｍ、ＲｍＮＩＲ、ＲｍＢなどの望まれる様々な光学パラメータを得ることが可能である。
【０１１０】
本発明のいくつかの実施形態では、ＡＲコーティングなどのＩＦコーティングは、電位が印加されていないときは透明（脱色）であり、電位が印加されているときは着色（鏡面反射）される。
【０１１１】
したがって、本発明のこの実施形態によれば、ＩＦコーティングは：
−  非活性化状態で２．５％以下の可視領域における平均光反射率Ｒｖ、及び
−  活性化状態で２．５％超、好ましくは８％以上、より好ましくは１０％以上、特には１４％以上の可視領域における平均光反射率Ｒｖ、
を有し、平均光反射率は１７°未満の入射角で測定される。
【０１１２】
本発明のこの実施形態によれば、ＩＦコーティングは：
−  非活性化状態で９０％以上、より好ましくは９５％以上の可視範囲における透過率ＴＶ、及び
−  活性化状態で６５％未満、より好ましくは５５％以下の可視範囲における透過率ＴＶ、
を有することができる。
【０１１３】
好ましくは、本発明による眼用レンズの透過率も、上の範囲内のＴｖを有する。
【０１１４】
例えば、ＩＦコーティングは、
−  非活性化状態で１２以下、好ましくは１０以下の彩度Ｃ＊（反射）、及び／又は
−  活性化状態で１５以上、好ましくは２０以上の彩度Ｃ＊、
を有することができ、
彩度Ｃ＊は、国際表色法ＣＩＥ  Ｌ＊ａ＊ｂ＊に従って、１５°の入射角（θ）で測定される。
【０１１５】
反対に、本発明の他のいくつかの実施形態では、ＩＦコーティングは電位が印加されていないときに着色され（鏡面反射）、電位が印加されているときにも着色される（鏡面反射）。
【０１１６】
したがって、本発明のこの実施形態によれば、ＩＦコーティングは、活性化状態及び非活性化状態において、２．５％超、好ましくは１０％以上、特には１４％以上の可視領域における平均光反射率Ｒｖを有し、平均光反射率は、３５°未満、好ましくは１７°以下の入射角で測定される。
【０１１７】
本発明の他の実施形態によれば、ＩＦコーティングは、活性化状態及び非活性化状態の両方で着色されない。
【０１１８】
別の実施形態では、ＩＦコーティングは、活性化状態及び非活性化状態で２．５％未満の可視領域における平均光反射率Ｒｖを有することができ、平均光反射率は３５°未満の入射角で測定される。
【０１１９】
別の実施形態では、潜在的に有害な青色光（４２０〜４５０ｎｍ）への曝露を制限することが好ましいであろう。
【０１２０】
その目的のために、ＩＦコーティングは、活性化状態で、７０％以下、好ましくは６０％以下、より好ましくは５０％以下、典型的には４０％以下である４２０〜４５０ｎｍの範囲内の平均透過率（以降ＴｍＢ１と呼ぶ）を有することができる。
【０１２１】
本明細書において、ＴｍＢ１は、青色光（４２０〜４５０ｎｍ）（よくない青色光）の平均透過率によって定義される
【数１】
2021531511.tif 000002
（式中、Ｔ（λ）は波長λにおける平均反射率を表す）。
【０１２２】
ただし、およそ４６５ｎｍ〜４９５ｎｍの範囲の波長の一部の青色光は、「概日周期」と呼ばれるバイオリズムを調節する機構に関係しているため、健康を促進する。
【０１２３】
したがって、いくつかの実施形態では、この「健康な」青色光（４６５〜４９５ｎｍ）（よい青色光）への曝露を制限しないことが好ましいであろう。
【０１２４】
したがって、多層ＩＦコーティングは、活性化状態で１０％以上、好ましくは１５％以上、より好ましくは２０％以上、典型的には３０％などの２５％以上の４６５〜４９５ｎｍの範囲内の平均透過率（以降ＴｍＢ２と呼ぶ）を有することができる。
【０１２５】
本明細書において、ＴｍＢ２は、青色光（４６５〜４９５ｎｍ）の平均透過率により定義される。波長が４６５〜４９５ｎｍの範囲であることを除いては、ＴｍＢ１と同じ定義である。
【０１２６】
本発明の他のいくつかの実施形態では、ＮＩＲ領域（７８０〜１４００ｎｍ）で高い反射を有するＡＲフィルムを提供することが好ましいであろう。
【０１２７】
したがって、多層ＩＦコーティングは、３５°未満の入射角で、活性化状態で１０％以上、好ましくは１５％以上、より好ましくは２０％以上、典型的には２８％などの２５％以上の、７８０〜１４００ｎｍの波長範囲の近赤外（ＮＩＲ）領域における平均反射率（以降Ｒｍ（ＮＩＲ）と呼ぶ）を有し得る。
【０１２８】
本明細書において、近赤外（ＮＩＲ）領域における特徴的な平均反射率ＲｍＮＩＲ（７８０〜１４００ｎｍ）は、以下の式によって定義される：
【数２】
2021531511.tif 000003
（式中、Ｒ（λ）は波長λにおける反射率を表す）。ＲｍＮＩＲは、同じ入射角で測定されたＲ（λ）に基づいて、任意の入射角θで測定することができる。
【０１２９】
したがって、本発明による眼用レンズは、眼用レンズの着用者によって行われる電位の印加により、及び結果として着用者の必要に応じて、ＮＩＲ領域及び／又は有害な青色光領域において高い反射を有するＡＲフィルムを含んでいてもよい。
【０１３０】
本発明の他のいくつかの実施形態では、着用者の目を、着用者の目に向けられた反射から保護することが好ましい。
【０１３１】
この目的のために、多層ＩＦコーティングは、活性化状態で：
−  ５．０％以上の、前側主面の可視領域における平均光反射率Ｒｖ（「前面反射」と呼ばれる）、及び
−  ２．５％未満、好ましくは１．０％以下、特には０．５％以下の、後側主面の可視領域における平均光反射率Ｒｖ（「裏面反射」と呼ばれる）、
を有することができ、平均光反射率は３５°未満の入射角で測定される。
【０１３２】
通常、反射防止コーティングは、副層上に設けられてもよい。そのような副層は反射防止コーティングに属さないことに留意する必要がある。
【０１３３】
本明細書において、副層又は接着層は、前記コーティングの耐摩耗性及び／若しくは耐擦り傷性などの機械的特性を改善するために、並びに／又は基材若しくは下にあるコーティングへの接着を強化するために使用される、比較的厚いコーティングを意味することが意図されている。
【０１３４】
その比較的大きい厚さのため、特に、下にある基材（通常は耐摩耗性及び耐擦り傷性のコーティング又は裸の基材）の屈折率に近い屈折率を有する場合には、副層は通常反射防止光学活性に関与しない。
【０１３５】
副層は、反射防止コーティングの耐摩耗性を促進するのに十分であるが、好ましくは光吸収（これは副層の性質に応じて相対透過率Ｔｖを有意に減少させるであろう）が生じない程度の厚さを有する必要がある。その厚さは、通常３００ｎｍ未満、より好ましくは２００ｎｍ未満であり、通常９０ｎｍ超、より好ましくは１００ｎｍ超である。
【０１３６】
副層は、好ましくは、ＳｉＯ２に基づく層を含み、この層は、層の総重量に対して好ましくは少なくとも８０重量％のシリカ、より好ましくは少なくとも９０重量％のシリカを含み、更に好ましくはシリカ層からなる。そのようなシリカに基づく層の厚さは、通常３００ｎｍ未満、より好ましくは２００ｎｍ未満であり、通常９０ｎｍ超、より好ましくは１００ｎｍ超である。
【０１３７】
一実施形態によれば、反射防止コーティングは、上述したような副層上に設けられない。
【０１３８】
ＩＦコーティングの様々な層及び任意選択的な副層は、好ましくは、以下の方法のいずれかに従って、真空下で蒸着により堆積される：ｉ）任意選択的にはイオンビーム支援されてもよい蒸着；ｉｉ）イオンビームスパッタリング；ｉｉｉ）カソードスパッタリング；ｉｖ）プラズマ支援化学蒸着。これらの様々な方法は、参考文献「Ｔｈｉｎ  Ｆｉｌｍ  Ｐｒｏｃｅｓｓｅｓ」及び「Ｔｈｉｎ  Ｆｉｌｍ  Ｐｒｏｃｅｓｓｅｓ  ＩＩ」、Ｖｏｓｓｅｎ  ＆  Ｋｅｒｎ編、Ａｃａｄｅｍｉｃ  Ｐｒｅｓｓ、１９７８年及び１９９１年にそれぞれ記載されている。特に推奨される方法は、真空下での蒸着である。
【０１３９】
好ましくは、ＩＦコーティングの各層及び任意選択的な副層の堆積は、真空下での蒸発又はスパッタリングによって行われる。
【０１４０】
一般的には、本発明による眼用レンズのＩＦコーティングは、任意の基材上に、好ましくは有機レンズ基材上に、例えば熱可塑性又は熱硬化性のプラスチック材料上に設けられてもよい。
【０１４１】
熱可塑性プラスチックは、例えば：ポリアミド；ポリイミド；ポリスルホン；ポリカーボネート及びそのコポリマー；ポリ（エチレンテレフタレート）及びポリメチルメタクリレート（ＰＭＭＡ）から選択することができる。
【０１４２】
熱硬化性材料は、例えば：エチレン／ノルボルネン又はエチレン／シクロペンタジエンコポリマーなどのシクロオレフィンコポリマー；ジエチレングリコールビス（アリルカーボネート）（ＣＲ  ３９（登録商標））のホモポリマーなどの直鎖又は分岐の脂肪族又は芳香族のポリオールのアリルカーボネートのホモポリマー及びコポリマー；ビスフェノールＡから誘導することができる（メタ）アクリル酸及びそのエステルのホモポリマー及びコポリマー；チオ（メタ）アクリル酸及びそのエステルのポリマー及びコポリマー、ビスフェノールＡ又はフタル酸とスチレンなどのアリル芳香族とから誘導することができるアリルエステルのポリマー及びコポリマー、ウレタン及びチオウレタンのポリマー及びコポリマー、エポキシのポリマー及びコポリマー、並びにスルフィド、ジスルフィド、及びエピスルフィドのポリマー及びコポリマー、並びにこれらの組み合わせから選択することができる。
【０１４３】
本明細書において、（コ）ポリマーは、コポリマー又はポリマーを意味することが意図されている。本明細書において、（メタ）アクリレートは、アクリレート又はメタクリレートを意味することが意図されている。本明細書において、ポリカーボネート（ＰＣ）は、ホモポリカーボネート又はコポリカーボネート及びブロックコポリカーボネートのいずれかを意味することが意図されている。
【０１４４】
ジエチレングリコールビス（アリルカーボネート）のホモポリマー（ＣＲ  ３９（登録商標））、１．５４〜１．５８の屈折率を有するアリル及び（メタ）アクリルコポリマー、チオウレタンのポリマー及びコポリマー、ポリカーボネートが好ましい。
【０１４５】
以降で説明するように、本発明のＩＦコーティングが設けられる前に、基材が１つ以上の機能性コーティングでコーティングされてもよい。光学において従来使用されているこれらの機能性コーティングとしては、限定するものではないが、耐衝撃性プライマー層、耐摩耗性コーティング及び／又は耐擦り傷性コーティング、偏光コーティング、フォトクロミックコーティング、又は着色コーティングであってもよい。以降において、基材とは、裸の基材又はそのようなコーティングされた基材のいずれかを意味する。
【０１４６】
ＩＦコーティング、好ましくはＡＲコーティングが設けられる前に、ＩＦコーティングの接着性を強化するために、前記基材の表面に対して通常物理的又は化学的な表面活性化処理が行われる。そのような前処理は、通常真空下で行われる。これは、例えばイオンビーム（「イオン前洗浄」又は「ＩＰＣ」）又は電子ビームを用いたエネルギー種及び／又は反応性種による衝撃、コロナ放電処理、イオン剥離処理、紫外線処理、又は通常酸素若しくはアルゴンプラズマを使用する真空下でのプラズマ媒介処理であってもよい。また、これは酸若しくは塩基による処理及び／又は溶媒ベースの処理（水、過酸化水素、又は任意の有機溶媒）であってもよい。
【０１４７】
特に、ＩＦコーティングは、眼用レンズの前側主面又は眼用レンズの後側主面、好ましくは前側主面に配置される。
【０１４８】
本発明の一実施形態では、本発明の眼用レンズの前面及び後面は、上述したＩＦコーティングでコーティングされている。
【０１４９】
通常、ＩＦコーティングが設けられる基材の前側及び／又は後側主面は、耐衝撃性プライマー層、耐摩耗性及び／若しくは耐擦り傷性コーティング、又は摩耗性及び／若しくは耐擦り傷性コーティングでコーティングされた耐衝撃性プライマー層、でコーティングされている。
【０１５０】
本発明のＩＦコーティングは、好ましくは、耐摩耗性及び／又は耐擦り傷性コーティングの上に設けられる。耐摩耗性及び／又は耐擦り傷性コーティングは、眼用レンズの分野で耐摩耗性及び／又は耐擦り傷性コーティングとして従来使用されている任意の層であってもよい。
【０１５１】
耐摩耗性及び／又は耐擦り傷性コーティングは、好ましくは、ポリ（メタ）アクリレート又はシランに基づくハードコーティングであり、通常、硬化後のコーティングの硬度及び／又は屈折率を高めることを目的とした１種以上の無機フィラーを含む。
【０１５２】
耐摩耗性及び／又は耐擦り傷性のハードコーティングは、好ましくは、例えば塩酸溶液並びに任意選択的な縮合及び／又は硬化触媒を用いた加水分解によって得られる少なくとも１種のアルコキシシラン及び／又はその加水分解物を含有する組成物から作製される。
【０１５３】
本発明のために推奨される適切なコーティングとしては、仏国特許第２７０２４８６号明細書（欧州特許第０６１４９５７号明細書）、米国特許第４２１１８２３号明細書、及び米国特許第５０１５５２３号明細書に記載されているものなどのエポキシシラン加水分解物に基づくコーティングが挙げられる。
【０１５４】
耐摩耗性及び／又は耐擦り傷性コーティング組成物は、ディップコーティング又はスピンコーティングによって基材の主面に堆積されてもよい。これは、その後適切な方法により（好ましくは熱又は紫外線を使用して）硬化される。
【０１５５】
耐摩耗性及び／又は耐擦り傷性コーティングの厚さは、通常２〜１０μｍ、好ましくは３〜５μｍで様々である。
【０１５６】
耐摩耗性コーティング及び／又は耐擦り傷性コーティングを設ける前に、最終製品における後続の層の耐衝撃性及び／又は接着性を改善するために、基材上にプライマーコーティングを塗布することもできる。このコーティングは、眼用レンズなどの透明なポリマー系材料の製品で従来使用されている任意の耐衝撃性プライマー層であってもよい。
【０１５７】
好ましいプライマー組成物は、ポリウレタンに基づく組成物及びラテックスに基づく組成物であり、特には、任意選択的にポリエステル単位を含んでいてもよいポリウレタンタイプのラテックスである。
【０１５８】
そのようなプライマー組成物は、ディップコーティング又はスピンコーティングによって製品の面に堆積することができ、その後、少なくとも７０℃且つ最大１００℃、好ましくは約９０℃の温度で、２分〜２時間の範囲の時間、通常は約１５分間乾燥されることで、硬化後に０．２〜２．５μｍ、好ましくは０．５〜１．５μｍの厚さを有するプライマー層を形成する。
【０１５９】
本発明による眼用レンズは、ＩＦコーティング上に形成され、疎水性及び／又は疎油性コーティング（防汚トップコート）などのその表面特性を変更することができるコーティングも含んでいてもよい。これらのコーティングは、好ましくは、本発明のＩＦコーティングの外層上に設けられる。原則として、それらの厚さは１０ｎｍ以下であり、好ましくは１〜１０ｎｍ、より好ましくは１〜５ｎｍの範囲である。
【０１６０】
疎水性コーティングの代わりに、防曇特性を付与する親水性コーティング、又は界面活性剤と併用された場合に防曇特性を付与する防曇前駆体コーティングが使用されてもよい。そのような防曇前駆体コーティングの例は、国際公開第２０１１／０８０４７２号パンフレットに記載されている。
【０１６１】
典型的には、本発明による眼用レンズは、耐衝撃性プライマー層、耐摩耗性及び耐擦り傷性層、本発明によるＩＦコーティング、並びに疎水性及び／若しくは疎油性コーティング又は防曇特性を付与する親水性コーティング、又は防曇前駆体コーティングでその後面が逐次的にコーティングされた基材を含む。
【０１６２】
本発明による眼用レンズは、好ましくは、眼鏡用の眼用レンズ（眼鏡レンズ）、又は眼用レンズのブランクである。
【０１６３】
特に、眼用レンズは、電池などの電位を供給する手段を含み、この手段は、消費者が活性化／非活性化（ボタンのオンオフ）することができる。
【０１６４】
本発明を以下に記載する実施例により詳しく説明する。これらの実施例は本発明を例示することを意図しており、本発明の範囲を限定するものとして解釈すべきではない。
【実施例】
【０１６５】
１．基本手順
実施例で使用される眼用レンズは、１．５（欧州特許第０６１４９５７号明細書に記載されているものなど）又は１．６の屈折率のハードコート層でコーティングされた、６５ｍｍの直径、１．５の屈折率又は１．５６若しくは１．６の屈折率の基材、及び−２，００ジオプトリの度数を有するレンズ基材Ｏｒｍａ（登録商標）を含む。
【０１６６】
ＩＴＯ（スズドープ酸化インジウム）層は、１０％の酸化インジウムからなる。
【０１６７】
反射防止コーティングの層は、真空下での蒸着（蒸着源：電子銃）により基材を加熱することなく前記基材の前側主面に堆積した。
【０１６８】
ＤａｉｋｉｎのＯｐｔｏｏｌ  ＤＳＸの疎水性且つ疎油性のコーティング層を、反射防止コーティング上に真空蒸着によって堆積した。得られた疎水性且つ疎油性のコーティングの厚さは２〜５ｎｍの範囲であった。
【０１６９】
蒸着フレームは、酸化物を蒸発させるための電子銃（ＥＳＶ１４（８ｋＶ））が取り付けられており、且つアルゴンイオン（ＩＰＣ）を使用して基材の表面を準備するための予備段階用のイオン銃（Ｃｏｍｍｏｎｗｅａｌｔｈ  Ｍａｒｋ  ＩＩ）を備えているＬｅｙｂｏｌｄ  １１０４装置である。
【０１７０】
層の厚さは、水晶振動子マイクロバランスによって制御した。スペクトル測定は、ＵＲＡアクセサリ（Ｕｎｉｖｅｒｓａｌ  Ｒｅｆｌｅｃｔａｎｃｅ  Ａｃｃｅｓｓｏｒｙ）を備えた可変入射分光光度計Ｐｅｒｋｉｎ−Ｅｌｍｅｒ  Ｌａｍｂｄａ  ８５０で行った。
【０１７１】
２．試験手順
眼用レンズの製造方法は、基材を導入する工程と、アルゴンイオンビーム（アノード電流：１Ａ、アノード電圧：１００Ｖ、中和電流：１３０ｍＡ）によって基材の表面を活性化し、イオン照射を停止し、蒸着によって基材上にワニス（ｖｅｒｎｉｓ）と副層を形成し、その後逐次的な蒸着と最後の換気工程によって反射防止コーティングの様々な層を形成する工程とを含む。
【０１７２】
様々な層の堆積条件は以下の通りである（表１）。
【０１７３】
【表１】
2021531511.tif 000004
【０１７４】
３．結果
反射平均係数の値は、別段の指示がない限り前面の値である。Ｒｖ、Ｒｍ、及びＲｕｖなどの光学パラメータの係数は、１５°の入射角θに対して与えられ、国際表色系ＣＩＥ  Ｌ＊ａ＊ｂ＊（１９７６）おける本発明の眼用レンズの表色係数は、様々な入射角θでの標準光源Ｄ  ６５及び観察者を考慮して（１０°の角度）、３８０〜７８０ｎｍで計算する（全ての実施例について）。Ｃ＊及びｈ＊を含む表色係数は反射測定についてのものである。
【０１７５】
３．１  本発明によるＡＲコーティングによる眼用レンズの実施例
【０１７６】
【表２】
2021531511.tif 000005
【０１７７】
構成１ではエレクトロクロミック積層体の異なる層はＩＦコーティングの一部である一方で、構成２ではエレクトロクロミック積層体は基材とＡＲコーティングなどのＩＦコーティングとの間に配置され、特に直接接触している。
【０１７８】
これらの２つの構成では、ＥＣ積層体のＥＣ層の屈折率の変更がエレクトロクロミック積層体の層を変更して本発明のＩＦコーティングの光学特性を変化させることを意味することから、エレクトロクロミック積層体の非活性化状態と活性化状態との間の反射を変えることが可能である。
【０１７９】
３．２  上述した構成１（すなわち基材から最も近いＩＦコーティングの層がＺｒＯ２である）を含み、非活性化状態でＲｖ≦２．５％であり、活性化状態でＲｖ≧１０％である本発明による眼用レンズの実施例。
下の表３は、１．５の屈折率を有する上述したような基材及びコーティングに対して行った本発明による様々な実施例を示している。厚さが０の実施例は、層が堆積されていない、及び／又は不要であることを意味する。
【０１８０】
【表３】
2021531511.tif 000006
【０１８１】
３．３  上述した構成１（すなわち基材から最も近いＩＦコーティングの層がＺｒＯ２である）を含み、非活性化状態でＲｖ≧２．５％、活性化状態でＲｖ≧１０％である本発明による眼用レンズの実施例。
以下の表４及び５の実施例も、１．５の屈折率を有する基材／コーティングで行った。
【０１８２】
【表４】
2021531511.tif 000007
【０１８３】
【表５】
2021531511.tif 000008
【０１８４】
３．４  よくない青色光透過（ＴｍＢ１）に対する保護を有する本発明による眼用レンズの実施例。
以下の表６及び７の実施例も、１．５の屈折率を有する基材／コーティングで行った。
【０１８５】
【表６】
2021531511.tif 000009
【０１８６】
【表７】
2021531511.tif 000010
【０１８７】
３．５  本発明による眼用レンズの実施例：よい青色、ＴｍＢ２。
以下の表８及び９の実施例も、１．５の屈折率を有する基材／コーティングで行った。
【０１８８】
【表８】
2021531511.tif 000011
【０１８９】
【表９】
2021531511.tif 000012
【０１９０】
３．６  ＮＩＲに対する保護を有する本発明による眼用レンズの実施例
以下の表１０及び１１の実施例も、１．５の屈折率を有する基材／コーティングで行った。
【０１９１】
【表１０】
2021531511.tif 000013
【０１９２】
【表１１】
2021531511.tif 000014
【０１９３】
３．７  ＥＣが非活性化状態／中間状態、その後活性化状態になるレンズの実施例
本発明の一実施形態によれば、中間状態を有することが可能である。実際、レンズは、非活性化状態で第１の鏡面反射を示し、その後中間状態で第２の鏡面反射を示し、最後に活性化状態で第３のミラー反射を示すことができる。そのために、ＥＣ積層体は、電位の最初の半分（１Ｖ）を印加し、次いで電位の全体（２Ｖ）を印加することにより、５０％及びその後に１００％で活性化される。
【０１９４】
【表１２】
2021531511.tif 000015
【０１９５】
【表１３】
2021531511.tif 000016
【０１９６】
３．８  レンズの前側主面と後側主面との間に非対称反射を有するレンズの実施例。
以下のレンズの実施形態は、レンズの前側主面と後側主面との間で非対称反射を得ることができる。特に、これらの実施形態は、美的機能を提供することができる。つまり、これはレンズの後面（裏）に鏡面反射を有さずに（すなわち着用者の目に向けずに）レンズの前面で鏡面反射を有する。
【０１９７】
実施例４６〜４６−３
関連する材料の特徴。
【０１９８】
【表１４】
2021531511.tif 000017
【０１９９】
実施例４６
【０２００】
【表１５】
2021531511.tif 000018
【０２０１】
性能：
前面：Ｒｖ＝１．２％  前面（活性化）；Ｒｖ＝１０．３％
裏面：Ｒｖ＝０．７％  裏面（活性化）：０．５％
【０２０２】
実施例４６−１
【０２０３】
【表１６】
2021531511.tif 000019
【０２０４】
性能：
前面：Ｒｖ＝１．６％  前面（活性化）；Ｒｖ＝８．３％
裏面：Ｒｖ＝１％  裏面（活性化）：１％
【０２０５】
実施例４６−２
【０２０６】
【表１７】
2021531511.tif 000020
【０２０７】
性能：
前面：Ｒｖ＝１．７％  前面（活性化）；Ｒｖ＝８．３％
裏面：Ｒｖ＝１．４％  裏面（活性化）：０．９％
【０２０８】
実施例４６−３
【０２０９】
【表１８】
2021531511.tif 000021
【０２１０】
性能：
前面：Ｒｖ＝２．３％  前面（活性化）；Ｒｖ＝７．４％
裏面：Ｒｖ＝２．５％  裏面（活性化）：０．７％
【０２１１】
【表１９】
2021531511.tif 000022
【０２１２】
【表２０】
2021531511.tif 000023
【０２１３】
以下の表１５及び１６の実施例も、１．６の屈折率を有する基材／コーティングで行った。
【０２１４】
【表２１】
2021531511.tif 000024
【０２１５】
【表２２】
2021531511.tif 000025
【国際調査報告】
2021531511.tif 000026
2021531511.tif 000027